Brevet FR2326460A1 — publié le 19770429

La présente invention concerne un produit pour le revêtement étanche des parois internes des récipients en ciment et plus particulièrement des châteaux d'eau potable, du type comprenant une substance de base constituée par au moins une cire de pétrole microcristalline, et une charge constituée par un agent adhésif pour favoriser l'accrochage du produit sur les parois du récipient, un composé pour modifier le point de fusion de la substance de base et un fongicide pour éviter les proliférations végétales. Les produits destinés a assurer 11 étanchéité des chanteaux d'eau construits en ciment doivent pouvoir être appliqués facilement sur les parois à revêtir, présenter le caractère alimentaire pour que l'eau demeure parfaitement propre à la consommation et enfin éviter les proliférations végétales telles que les algues et les champignons. Or, les produits connus actuellement ne remplissent ces conditions qu'imparfaitement. Ils ne permettent pas, en particulier, une neutralisation suffisante des proliférations végétales. La presente invention se propose de remédier à ces inconvénients et, pour ce faire, elle a pour objet un produit du type précité qui se caractérise en ce que la substance de base est constituée par un mélange de cire MULTIWAX 445 ML, de cire MOBIL OIL nO 2 370 et de cire 20/30 de la CFR et en ce que dans la charge, l'agent adhésif est la cire ELWAX nO 250 de DUPONT de NEMOURS, le composé modifiant le point de fusion est l'huile blanche nO 24 du Codex fran çais type fluide, et le fongicide est le sorbate de potassium. La substance de base a un point de goutte qui n est pas inférieur à 700 C et présente une viscosité à 1000 C d'environ 14 cSt et une pénétration à l'aiguille à 250 C de 27-28 graduations ASTH. Le produit ne risque donc pas de s'amollir aux températures d'utilisation normale des châteaux d'eau où la température de l'eau dépasse rarement 250 C. On conçoit par ailleurs aisément qu'il suffit d'un chauffage modéré pour l'amener à sa température de fusion et pouvoir l'appliquer sur les parois à étancher. L'agent adhésif utilisé dans la charge, tout en permettant un excellent accrochage du produit sur les parois, a en outre l'avantage de conférer à ce dernier une bonne élasticité. Le revêtement obtenu peut donc suivre les dilatations des parois sans risque de fissures. Le sorbate de potassium qui, tout comme les divers constituants du produit de revêtement, présente le caractère alimentaire, empêche d'une manière particulièrement efficace la formation des proliférations végétales. Sa concentration peut bien entendu être choisie en fonction de la composition, de la température et de l'origine de l'eau remplissant le château d'eau. Enfin, l'huile blanche, qui a une densité d'environ 0,860 à 15 C, un point éclair moyen de I700-C, un indice d'acide mg/g négatif et une viscosité cinématique à 1000 C d'environ 15 cSt permet de modifier aisément le point de fusion du produit de revêtement. Selon un mode de réalisation préféré de l'invention, le produit de revêtement renferme, en parties en poids Cire MULTIWAX 445 ML ........................................ 21 . Cire MOBIL OIL n 2 370 ....................................... 37,7 Cire 20/30 de la C F R ........................................ 37,6 Cire ELWAX n 250 de DUPONT de NEMOURS 1,51 Huile blanche n 24 du Codex français ......................... 2,0 . Sorbate de potassium ........................................ 0,2 Ces valeurs sont bien entendu approximatives et peuvent varier de + 10 pour cent par rapport au chiffre indiqué ; par exemple la teneur en huile blanche peut être comprise entre 1,8 et 2,2 parties. Le produit de revêtement conforme à l'invention doit être appliqué sur des parois parfaitement propres et sèches. Dans le cas d'un château d'eau ayant déjà servi, on doit donc procéder tout d'abord au grattage des parois pour éliminer les traces de revêtement ancien et les salissures, puis au séchage de cas parois, par exemple par formation de courant d'air ou par leur chauffage modéré à l'aide d'une torche à propane. Il va de soi que les opérations de grattage pourraient être supprimées dans le cas d'un château d'eau nouvellement construit. Lorsque les parois sont parfaitement sèches, on procède alors à l'application du produit que l'on a préalablement fait fondre dans un appareil de chauffage le portant à environ 170-180 C. Pour réaliser le revêtement, on utilise de préférence un rouleau à poil ras, ce qui permet le dépôt d'une couche d'environ un millimètre d'épaisseur. Comme le produit prend en masse dès son application, la mise en service du château d'eau peut donc être immédiate. Il convient enfin de noter que pour enduire les parties les plus exposées à l'usure telles que les radiers et les raccords des tuyauteries de vidange, il peut être avantageux de modifier la teneur en huile blanche pour amener le point de goutte du produit à une température qui ne soit pas inférieure à 800 C. REVENDICATIONS 1.- Produit pour le revêtement étanche des parois internes des récipients -en ciment et plus particulièrement des châteaux d'eau potable, du type comprenant une substance de base constituée par au moins une cire de pétrole microcristalline, et une charge constituée par un agent adhésif pour favoriser l'accrochage du produit sur les parois du récipient, un composé pour modifier le point de fusion de la substance de base et un fongicide pour éviter les proliférations végétales, caractérisé en ce que la substance de base est constituée par un mélange de cire MULTIWAX 445 ML, de cire MOBIL OIL n 2 370 et de cire 20/30 de la CFR et en ce que dans la charge, l'agent adhésif est la cire ELWAX n 250 de DUPONT de NEMOURS, le composé modifiant le point de fusion est l'huile blanche n 24 du Codex français type fluide, et le fongicide est le sorbate de potassium. 2.- Produit selon la revendication 1, caractérisé en ce que sa composition déterminée en parties en poids est la suivante Cire MULTIWAX 445 ML , 21 . Cire MOBIL OIL n 2 370 ........................................ 37,7 . Cire 20/30 de la C F R ........................................ 37,6 . Cire ELWAX n 250 de DUPONT de NEMOURS ......................... 1,5 . Huile blanche n 24 du Codex français ......................... 2,0 Sorbata de potassium ........................................ 0,2